Brevet FR3109943A1 — publié le 20211112

La présente invention concerne un revêtement de protection de surface par métallisation à froid, contenant des particules et/ou nanoparticules et/ou microparticules métalliques, préférentiellement de cuivre et ou de cupronickel de forme lamellaire permettant de former une protection métalloplastique dite « écailles de poisson ». Destinée à être immergée ou non, notamment coque de navire, protection de toutes surfaces susceptibles d’être souillées par des bactéries ou microbes. La finition de ladite invention sera de type écailles de poisson, destinée à protéger tout support, rigides, semi-rigides, y compris poreux de subsurface ou destinée à être immergées. Revêtement antisalissures, biocide, antiseptique, écologique non solvanté, métalloplastique à structure lamellaires La présente invention concerne un revêtement de protection de surface par métallisation à froid, contenant des particules et/ou nanoparticules et/ou microparticules métalliques, préférentiellement de cuivre et ou de cupronickel de forme lamellaire permettant de former une protection métalloplastique dite « écailles de poisson ». Destinée à être immergée ou non, notamment coque de navire, protection de toutes surfaces susceptibles d’être souillées par des bactéries ou microbes. La finition de ladite invention sera de type écailles de poisson, destinée à protéger tout support, rigides, semi-rigides, y compris poreux de subsurface ou destinée à être immergées. ETAT DE LA TECHNIQUE Le cuivre possède des propriétés antibactériennes reconnue depuis des siècles. L’homme a exploité les propriétés naturellement antibactériennes du cuivre depuis les tout premiers âges. Il a été clairement démontré par de nombreuses études scientifiques menées depuis des décennies que le cuivre est capable d’éradiquer les bactéries les plus résistantes, les moisissures et les virus. Il est également connu que ces vertus sont utilisées pour la prévention des infections nosocomiales. Sur quelles bactéries le cuivre a-t-il un effet ? La littérature scientifique cite l’efficacité du cuivre pour tuer et inactiver plusieurs types de bactéries pathogènes, moisissures et virus dont : Acinetobacter baumannii ; Adénovirus ; Aspergillus niger ; Candida albicans ; Campylobacter jejuni ; Clostridium difficile ; Enterobacter aerogenes ; Escherichia coli O157:H7 ; Helicobacter pylori ; Grippe A (H1N1) ; Legionella pneumophilia ; Listeria monocytogenes ; Poliovirus ; Pseudomonas aeruginosa ; Salmonella enteriditis ; Tubercle bacillus ; Staphylococcus aureus ; Entérocoque résistant staphylocoque doré résistant à la Vancomycine à la méticilline. La technique de métallisation à froid permet en associant des nanoparticules et/ou microparticules de metal à un liant de recouvrir tous support rigide ou semi rigide y comprit poreux. Ladite invention permet de recouvrir tout support afin d’obtenir un résultat lisse au toucher tout en offrant une protection antiseptique longue durée. La haute teneur en nanoparticules et/ou microparticules de cuivre et/ou de nickel lamellaires permet une parfaite homogénéité entre elles et forment une protection de recouvrement dite « écaille de poisson ». Ainsi, le champ d’application de ladite invention est très large. Les supports au contact du toucher ne pouvant être démonter ou trop lourd à transporter seront directement protégés sur place avec dès le séchage, une protection directe sans devoir « raviver ou activer » le processus. Une fois l’interface spécifique à ladite invention appliquée, Le revêtement composée de nanoparticules et/ou microparticules lamellées qui, grâce au liant va assurer une surface dite « écailles de poisson » empêchant tout installation de virus, microbes ou emprisonnement d’air (H2O) tout en libérant 100% des propriétés antiseptique des nanoparticules et/ou microparticules de cuivre et/ou de nickel et/ou de métal de formes lamellaires. La présente invention permet de conserver les propriétés naturellement biocides et antibactériennes puissantes du cuivre et/ou du cupronickel à son état brut une fois le support recouvert. La technique de métallisation à froid se fait an moyen d’un équipement type spray et/ou rouleau à peinture et/ou pinceau et/ou électrodéposition. Dans le cas des composites de poudre de cuivre, les propriétés biocides généré par le cuivre trouvent une application directe dans un grand nombre de domaines techniques, tel que l’agroalimentaire, l’industrie du médicament, le domaine de la santé, le nautisme, les structures sportives, les complexes scolaires, les constructions de bâtiment, les établissements recevant du public, aéroport, gares, la protection des toitures entre autres. Cependant, les poudres de cuivre et/ou de cupronickel utilisées jusqu’à ce jour ont une structure sphérique, désorganisée, ne pouvant pas assurer une épaisseur standard et régulière, de ce fait, ne permettant pas une protection biocide optimale. La présente invention a pour objet l’utilisation de nanoparticules et/ou microparticules de cuivre et/ou de cupronickel a structures lamellaires plates type « écailles de poisson ». La présente invention a pour objet l’utilisation de nanoparticules et/ou microparticules de cuivre et/ou de cupronickel à structures lamellaires plates, permettant une application régulière, contrôlée, par film de différentes épaisseurs créant ainsi un revêtement type « écailles de poisson ». L’objet de la présente invention concerne une solution antiseptique métalloplastique lamellaire a surface écailles de poisson comprenant : - Un liant de type époxy. - Des nanoparticules et/ou des microparticules métallique lamellaires, préférentiellement de cuivre et/ou comprenant plus ou moins 95%, en masse de lamelle avec un diamètre très inférieur à 45 microns dispersées dans le liant. - Des nanoparticules et/ou des microparticules métallique lamellaires, préférentiellement de cupronickel et/ou comprenant plus ou moins 95%, en masse de lamelle avec un diamètre très inférieur à 45 microns dispersées dans le liant. - Un agent gélifiant de type alimentaire et/ ou chimique. - Un diluant naturel comme l’eau (H2O) et/ou Éthylène de glycol et/ou alcool dénaturée. Composition Une composition est une combinaison de deux ou plusieurs matériaux de natures différentes. Dans la présente invention, il s’agit de la combinaison d’un liant avec des nanoparticules et/ou microparticules métalliques de préférence cuivre et/ou cupronickel et/ou métalliques, et d’un gélifiant. Agent liant Agent liant (dit « liant ») selon la présente invention concerne un produit qui lie les nanoparticules et/ou microparticules lamellaires entre elles. Le liant assure la cohésion des nanoparticules et/ou microparticules pour la formation d’une protection type « écailles de poisson » écailles, éléments du squelette. Dans la présente invention, le liant est de type époxy sous phase aqueuse et/ou solvanté. Gélifiant Un agent gélifiant selon la présente invention concerne un produit qui permet de maintenir en suspension les nanoparticules et/ou microparticules lamellaires de cuivre et/ou de nickel et/ou de metal utilisées dans la formulation. Diluant : Un agent diluant selon la présente invention concerne un produit permettant la dilution de ladite formulation. Il peut être de l’eau (h2O) et/ou de l’Éthylène de glycol et/ou de l’alcool. Dans le cadre de la présente invention, il convient de prendre en compte la particularité des nanoparticules et/ou microparticules employées. La plupart des compositions actuelles utilisent de manière systématique des poudres avec une structure de type cylindriques d’une granulométrie supérieur ou égale à 45 microns. Difforme les unes des autres, d’un coût bien moindre ce qui ne permet pas une continuité des propriétés ionique du cuivre et/ou du cupronickel. Leurs formes et leur chevauchement des unes sur les autres favorisent un emprisonnement microscopique de molécules d’air (oxygène), favorable à la prolifération de bactéries et/ou moisissures et/ou champignons. Cela favorise dans le nautisme par exemple, la destruction du substrat, de type polyester par la présence d’eau et d’acide acétique, issue de l’hydrolyse de la résine qui entraine le passage d’eau avec un risque important de destruction irréversible de la coque au niveau de la partie immergée. Ces poudres types cylindriques due à leur structure « dite ronde », déforment la structure initialement traitée, obligeant un surfaçage de ladite protection par suite de leurs applications engendrant une diminution importante de l’épaisseur du revêtement. La présente invention a pour objet l’utilisation de nanoparticules et/ou de microparticules de cuivre et/ou de cupronickel à structure lamellaires plates dit « écailles de poisson » La superposition lamellaire des nanoparticules et/ou microparticules de cuivre et/ou de cupronickel permet une protection type « écailles de poisson ». La présente invention a pour objet de ne pas emprisonner des molécules d’air (oxygène) du et/ou des supports protégés. La présente invention utilise des nanoparticules et/ou des microparticules de cuivre et/ou de cupronickel dont le diamètre est inférieur à 45 microns. Ainsi, les nanoparticules et/ou microparticules de cuivre et/ou de cupronickel peuvent contenir plus de 40%, 50%, 80%, 90%, 95%,100% en masse de lamelles dont le diamètre est inférieur à 45 microns afin de garantir une continuité de la protection antiseptique sur le support traité de type « écailles de poisson » La présente invention a pour objet de créer une protection antiseptique à l’aide de nanoparticules et/ou de microparticules de cuivre et/ou de cupronickel à structures lamellaires type « écailles de poisson » pour garantir une parfaite cohésion des particules en minimisant le liant utilisé dans ladite invention. La présente invention permet de réaliser des économies importantes des matières principale de ladite invention tout en augmentant la protection initiale des nanoparticules et/ou microparticules employées dans ladite composition. Voir figure 3 jointe en annexe de ladite demande. Biocide Selon la présente invention, la définition du terme « biocide » rejoint la définition du Parlement Européen et du conseil n° 98/8/CE du 16 Février 1998 concernant la mise sur le marché des produits biocides ( JO/CE n° L 123 du 24 Avril 1998) qui les définissent comme étant « ..Les substances actives et les préparations contenant une ou plusieurs substances actives qui sont présentées sous la forme dans laquelle elles sont livrées à l’utilisateur, qui sont destinées à détruire, repousser ou rendre inoffensifs les organismes nuisibles, à en prévenir l’action ou a combattre de toute autre manière, par une action chimique ou biologique.. » Structures lamellaires plate, type écailles de poisson : Selon la présente invention, la définition de structures lamellaires type écailles de poisson définie la surface de protection obtenue selon l’utilisation de nanoparticules et/ou de microparticules de cuivre et/ou de cupronickel et/ou métalliques contenues dans ladite composition, de formes dites « lamellaires » inférieures à 45 microns. Nanoparticules et/ou microparticules : Selon la présente invention, la définition de nanoparticules et/ou de microparticules définie la taille desdites particules utilisées dans ladite invention d’une taille inférieure à 45 microns. Gélifiant : Un agent gélifiant selon la présente invention concerne un produit qui permet de maintenir en suspension les nanoparticules et/ou microparticules utilisées dans la formulation. Selon l’invention, le produit contient ainsi une très forte proportion de nanoparticules et/ou de microparticules de type lamellaire lui conférant une parfaite continuité en termes de protection de type « écailles de poisson » de la surface protégée, une faible proportion de liant, un gélifiant et un diluant de type H2O, et/ou, alimentaire et/ou chimique, permettant l’application selon la finition choisie, du dit produit par pulvérisation spray et/ou pinceau et/ou rouleau à peinture et/ou électrolyse. Après application sur la surface destinée à être traitée, le produit forme une couche de nanoparticules et/ou de microparticules ayant une épaisseur jusqu’à 600 microns voir plus en fonction de la nature du ou des supports à recouvrir et selon le donneur d’ordre. La composition type lamellaire « écailles de poisson » permet l’obtention d’un maillage en superposition des nanoparticules et/ou microparticules entre elles, et donc d’éviter la dispersion desdites nanoparticules et/ou microparticules dans l’environnement tout en conservant les vertus antiseptiques du cuivre. Les nanoparticules et/ou microparticules peuvent être métalliques, de préférence en cuivre et/ou en alliage de cuivre et nickel, ou peuvent être non métalliques, par exemple en verre ou silice. Le liant peut être époxy sous forme aqueuse. Le diluant peut être de l’eau (H2O) et/ou de L’Ethylène de glycol et/ou de l’alcool. Selon un mode particulier de réalisation de l’invention, de préférence le produit contient : - De 10 à 95 % de nanoparticules et/ou microparticules - De 1 à 50 % de liant - De 1 à 30 % de gélifiant - De 10 à 45 % de diluant Selon un mode avantageux de réalisation de l’invention, de préférence le produit contient : - De 40 à 95% de nanoparticules et/ou microparticules - De 5 à 45 % de liant. - De 5 à 30% de gélifiant. - De 15 à 45% de diluant. Selon un mode plus avantageux de réalisation de l’invention, de préférence le produit contient : - De 55 à 90% de nanoparticules et/ou de microparticules. - De 5 à 35% de liant - De 5 à 30% de gélifiant - De 28 à 45 % de diluant. Selon un mode encore plus avantageux de réalisation de l’invention, de préférence le produit contient : -De 45 à 99% de nanoparticules et/ou de microparticules. - De 75 à 45 % de liant. - De 7 à 45% de gélifiant. - De 28 à 45% de diluant. Les nanoparticules et/ou microparticules peuvent être métalliques, de préférence en cuivre et/ou en alliage de cuivre et nickel, ou peuvent être non métalliques, par exemple en verre ou silice. Le liant peut être époxy sous forme aqueuse. Le diluant peut être de l’eau (H2O) et/ou de L’Ethylène de glycol et/ou de l’alcool. Utilisations multiples L’invention fournit un produit applicable sur une surface destinée à être immergée ou restée à l’air libre. L’invention du procédé de protection lamellaire type écailles de poisson donne entière satisfaction en termes d’efficacité de protection de surface immergées ou non et d’une manière générale d’un respect de l’environnement. Le demandeur indique que pour une parfaite compréhension de ladite invention mais aussi pour une protection du ou des supports contre les chocs, la résistance au décollement, la longévité de ces vertus antiseptiques entre autres, au préalable, l’interface spécifique inventée par le demandeur devra être initialement appliquée. Il va de soi que l’invention n’est pas limitée à la forme de réalisation décrite ci-dessus à titre d’exemple mais qu’elle s’étend à toutes les formes de réalisations couvertes notamment applicable sur des surfaces de différentes natures, telles que le bois, composite, acier, aluminium, acier inoxydable, ferrociment, béton, polyester, époxyde, pvc, Carbon rigides ou semi-rigides y compris les surfaces poreuses. Le demandeur précise que dans ladite invention, afin de garantir une parfaite tenue dans le temps, a créé un interface spécifique, suivant les caractéristiques suivantes : Primaire époxy, hydrophobe, imprégnant, pénétrant, semi-métallique, bi-composant solvanté. DESCRIPTION DES FIGURES : Exemple schématique d’application d’un revêtement avec des billes de métal, comprenant le substrat, des billes de cuivre, et des bulles d’air. : Vue microscopique billes de cuivre. : Exemple schématique d’un revêtement type écailles de poisson. : Vue microscopique de nanoparticules lamellaires sans liant. Exemple de particules plates lamellaires. EXEMPLES Exemple d’application d’un revêtement avec des billes de métal Les billes de métal, vue leurs formes plus ou moins sphériques, présentent de risques d’emprisonnement de bulles d’air dans l’épaisseur du revêtement, comme le démontre la figure 1. Ces bulles favorisent la rupture de protection nécessaires entre chaque bille de métal et la surface doit être mis à niveau, par ponçage abrasif afin de retrouver une surface lice, mais inégale en épaisseur qui doit être régulièrement « raviver par un ponçage » une fois appliquées pour enlever la couche de résine et plus dans le temps, la surface doit être re-poncé pour retrouver un semblant d’antisalissure. Voir la Vue microscopique billes de cuivre en figure 2. Les nanoparticules lamellaires type écailles de poisson assure une parfaite homogénéité avec une parfaite garantie de continuité de protection entre chaque nanoparticules et/ou microparticules, sans bulles d’air emprisonnées. Composition de revêtement biocide antiseptique d’une surface comprenant : un liant de type époxy ; des nanoparticules et/ou microparticules métalliques ou non-métalliques lamellaires plates de diamètre inférieur à 45 microns ; un agent gélifiant de type alimentaire et/ou chimique ; un diluant naturel choisi parmi l’eau et/ou l’éthylène de glycol et/ou l’alcool dénaturée. Composition de revêtement biocide antiseptique d’une surface selon la revendication précédente, caractérisé en ce que lesdites nanoparticules et/ou microparticules métalliques sont des nanoparticules et/ou microparticules de cuivre et/ou de cupronickel. Composition de revêtement biocide antiseptique d’une surface selon la revendication 1, caractérisé en ce que lesdites nanoparticules et/ou microparticules non-métalliques sont des nanoparticules et/ou microparticules de verre ou de silice. Composition de revêtement biocide antiseptique d’une surface selon l’une quelconque des revendications précédentes, caractérisé en ce qu’elle comprend entre 10 et 95%, de préférence entre 40 et 95%, de manière encore plus préférée entre 55 et 95%, en poids desdites nanoparticules et/ou microparticules. Composition de revêtement biocide antiseptique d’une surface selon l’une quelconque des revendications précédentes, caractérisé en ce qu’elle comprend entre 1 et 50%, de préférence entre 5 et 45%, de manière encore plus préférée entre 5 et 35%, en poids dudit liant de type époxy. Procédé d'application d'un revêtement biocide antiseptique sur une surface caractérisé en ce qu’il comprend au moins une étape d’application par métallisation à froid de la composition de revêtement biocide antiseptique selon les revendications précédentes sur une surface. Procédé d'application d'un revêtement biocide antiseptique sur une surface selon la revendication précédente, caractérisé en ce qu’il comprend au moins une étape de séchage de ladite composition après ladite au moins une étape d’application sur ladite surface. Procédé d'application d'un revêtement biocide antiseptique sur une surface selon les revendications 6 et 7, caractérisé en ce que ladite au moins une étape d’application par métallisation à froid est réalisée grâce à un spray et/ou un rouleau à peinture et/ou à un pinceau et/ou par électrodéposition. Procédé d'application d'un revêtement biocide antiseptique sur une surface selon l’une quelconque des revendications 6 à 8, caractérisé en ce que ladite au moins une étape d’application est répétée jusqu’à obtenir un revêtement d’une épaisseur jusqu’à 600 microns. Utilisation de la composition de revêtement biocide antiseptique d’une surface selon l’une quelconque des revendications 1 à 5 sur une surface, poreuse ou non, choisie parmi : bois, composite, acier, aluminium, acier inoxydable, ferrociment, béton, polyester, époxyde, pvc, carbone rigides ou semi-rigides.